Pièce (10) comportant une structure poreuse (15) comportant des pores cellulaires (20) et formée au moins en partie par la répétition périodique d’un motif élémentaire (50), chaque pore cellulaire étant délimité par une paroi (30), en un matériau métallique ou polymère, ayant une porosité pariétale supérieure à 5 % et comportant des pores pariétaux (31) dont la taille moyenne est inférieure à la taille moyenne des pores cellulaires. Pièce selon la revendication 1, la taille moyenne des pores cellulaires étant au moins 20 fois plus grande, de préférence au moins 50 fois plus grande, voire au moins 100 fois plus grande que la taille moyenne des pores pariétaux. Pièce selon l’une quelconque des revendications 1 et 2, la taille moyenne des pores pariétaux étant inférieure à 500 µm, avec de préférence au moins 85 % des pores pariétaux ayant une taille inférieure à 200 µm et de préférence plus de 50 % des pores pariétaux ayant une taille inférieure à 50 µm. Pièce selon l’une quelconque des revendications précédentes, la structure poreuse étant en un matériau métallique. Pièce selon l’une quelconque des revendications précédentes, la structure poreuse comprenant, notamment pour plus de 95 % de sa masse, un métal choisi parmi l’aluminium, le nickel, le cobalt, le fer, le cuivre, le palladium, le titane, le tungstène, l’argent, le platine et leurs alliages, la structure poreuse étant notamment en un acier inoxydable ou en un alliage à mémoire de forme, notamment en un alliage de nickel et de titane, par exemple en nitinol. Pièce selon l’une quelconque des revendications précédentes, la porosité pariétale étant comprise entre 5 % et 80 %, en particulier entre 20 % et 60 %. Pièce selon l’une quelconque des revendications précédentes, la porosité cellulaire étant supérieure à 70 %, de préférence supérieure à 80 %, voire supérieure à 90 %, mieux supérieure à 95% et/ou inférieure à 97 %. Procédé de fabrication d’une pièce selon l’une quelconque des revendications précédentes, le procédé comportant la production de la structure poreuse par mise en forme d’une poudre au moyen d’une technique de fabrication additive. Procédé selon la revendication précédente, la technique de fabrication additive étant une technique de fabrication additive sur lit de poudre. Procédé selon la revendication précédente, la technique de fabrication additive mettant en œuvre une fusion partielle ou complète des particules de la poudre au moyen d’un faisceau lumineux ou un faisceau d’électrons, en particulier d’un faisceau lumineux, de préférence un faisceau laser. Procédé selon la revendication 10, le rapport de la densité d’énergie du faisceau lumineux sur la densité d’énergie seuil étant compris entre 0,3 et 0,9, la densité d’énergie seuil étant la densité d’énergie au-dessus de laquelle une structure poreuse aux parois denses est obtenue. Procédé selon l’une quelconque des revendications 8 à 11, le diamètre des particules médian de la poudre étant compris entre 1 µm et 100 µm, de préférence entre 1 µm et 80 µm. Procédé l’une quelconque des revendications 10 à 12, la technique de fabrication additive comprenant la répétition, notamment plus de dix fois, voire plus de mille fois, d’un cycle comportant le dépôt d’une couche de la poudre d’une épaisseur (e) comprise entre 6 µm et 200 µm, de préférence comprise entre 10 µm et 120 µm, et l’irradiation d’au moins une partie de la couche par le faisceau lumineux, de préférence un faisceau laser. Procédé selon l’une quelconque des revendications 10 à 13, comportant préalablement à la production de la structure poreuse : i) la fabrication d’au moins une structure test avec des puissances de faisceau lumineux respectives différentes, afin de déterminer la densité d’énergie seuil E seuil au-dessus de laquelle une structure poreuse aux parois denses est obtenue, la vitesse de déplacement V 0 du faisceau lumineux, la valeur de décalage HD 0 du faisceau lumineux et l’épaisseur de couche e 0 ayant été prédéterminées et maintenues constantes au cours de la fabrication de ladite au moins une structure test, ii) sélectionner au moins un paramètre choisi parmi la vitesse de déplacement du faisceau lumineux, la valeur de décalage du faisceau lumineux et l’épaisseur de couche pour que la densité d’énergie du faisceau lumineux au cours de l’étape ultérieure de fabrication soit inférieure à E seuil .